СПОСОБ ЭЛЕКТРОХИМИЧЕСКОГО ПОЛИРОВАНИЯ ДЕТАЛЕЙ ИЗ ТИТАНА И ТИТАНОВЫХ СПЛАВОВ

1
2
1
2
1. Способ электрохимического полирования деталей из титана и титановых сплавов, включающий электрохимическую обработку в электролите на основе смеси гликолей с хлоридами металлов при удалении с поверхности обрабатываемой детали пленки продуктов электрохимической реакции, отличающийся тем, что вначале электрохимической обработки поддерживают плотность тока j в диапазоне 0,01…10 А/см, а затем, для получения зеркальной поверхности, величину плотности тока уменьшают до величины j=(0,4…0,2)j и поддерживают постоянной в пределах интервала ±30%, удаляя излишнюю пленку продуктов электрохимических реакций, при этом напряжение изменяют в диапазоне 3…70 В, а время обработки варьируют от 2 до 60 минут, в зависимости от требуемой шероховатости поверхности.
2. Способ по п. 1, отличающийся тем, что удаление части толщины пленки продуктов электрохимической реакции производят либо воздействием ультразвуковых колебаний, либо механическим перемешиванием, либо электрическими биполярными импульсами, либо воздействием направленной струи электролита, либо сочетанием указанных воздействий.
3
3. Способ по любому из пп. 1 или 2, отличающийся тем, что в качестве гликоля в электролите используют либо этиленгликоль, либо пропиленгликоль, а в качестве хлорида металла используют либо LiCl, либо NaCl с концентрацией от 1,1 до 1,4 моль/дм.
4. Способ по любому из пп. 1 или 2, отличающийся тем, что используют ультразвуковые колебания частотой от 16 до 28 кГц, а биполярные электрические импульсы амплитудой от 20 до 70 В, длительностью импульсов от 2 до 4 мс, длительностью паузы между импульсами от 2 до 10 мс.
5. Способ по любому из пп. 1 или 2, отличающийся тем, что электролит дополнительно содержит этанол от 16% до 27% объемных.
6. Способ по п. 3, отличающийся тем, что электролит дополнительно содержит этанол от 16% до 27% объемных.
7. Способ по п. 4, отличающийся тем, что электролит дополнительно содержит этанол от 16% до 27% объемных.